(57)【要約】【課題】テストハンマーに、鋼材の硬さ試験方法の一つであるブリネル硬さ試験の原理を適用することで、測定が容易に実施できるとは言い難いブリネル硬度計を用いずに前記ブリネル硬さ試験の原理を利用して、コンクリートの正確な圧縮強度を簡易に計測することができるこれまでにないコンクリート非破壊検査法を提供すること。【解決手段】コンクリートの検査面１を打撃した際、この打撃箇所２での凹む範囲がコンクリートの圧縮強度に応じて広狭することを視認すべく打撃凹み範囲が変色あるいは着色するなど表出変化する記録紙３をこのコンクリート検査面１に付設し、このコンクリート検査面１の記録紙３を、一定の打撃力で打撃する打撃検査具４を用いて打撃し、前記記録紙３に表出した表出変化部５の大きさあるいは面積を観察若しくは測定してこのコンクリートの圧縮強度を測定するコンクリート非破壊検査法。【選択図】        図１５
2005030819.tif 000002
【特許請求の範囲】
【請求項１】
コンクリートの検査面を打撃した際、この打撃箇所での凹む範囲がコンクリートの圧縮強度に応じて広狭することを視認すべく打撃凹み範囲が変色あるいは着色するなど表出変化する記録紙をこのコンクリート検査面に付設し、このコンクリート検査面の記録紙を、一定の打撃力で打撃する打撃検査具を用いて打撃し、前記記録紙に表出した表出変化部の大きさあるいは面積を観察若しくは測定してこのコンクリートの圧縮強度を測定することを特徴とするコンクリート非破壊検査法。
【請求項２】
前記打撃検査具は、一定の打撃力でコンクリートの検査面を打撃してその反発力によってコンクリートの圧縮強度を測定するコンクリート圧縮強度検査用非破壊検査具を採用したことを特徴とする請求項１記載のコンクリート非破壊検査法。
【請求項３】
前記記録紙は、前記打撃凹み範囲が地色に対して変色して表出変化する記録紙としたことを特徴とする請求項１，２のいずれか１項に記載のコンクリート非破壊検査法。
【発明の詳細な説明】
【０００１】
【発明の属する技術分野】
本発明は、コンクリートの圧縮強度を検査するコンクリート非破壊検査法に関するものである。
【０００２】
【従来の技術及び発明が解決しようとする課題】
コンクリートの圧縮強度を非破壊で測定するものとして、例えば、テストハンマーがある。
【０００３】
このテストハンマーは、本体となる握持筒部に打撃ポンチと同様な測定物打撃用プランジャを突没動自在に垂設し、握持筒部内にはこのプランジャを打撃するハンマーをこの握持筒部の長さ方向に摺動自在に設け、このハンマーと握持筒部とをスプリングで連結し、測定物となるコンクリートの表面にこのプランジャの先端面を当接し、握持筒部を握持して測定面に強く押し付けていくことで前記プランジャが徐々に測定面に生じる反抗力により握持筒部に没入していき（この際、ハンマーは握持筒部の基端側へスプリングの弾性復帰力に抗して移動する。）、このプランジャが所定量以上没入したとき、スプリングの弾性復帰力によって、ハンマーがプランジャの基端部を打撃し、これにより、プランジャの先端がコンクリート面を強く打撃するもので、この打撃時のハンマー体のプランジャに対する反発移動量を計測することでコンクリートの硬度を簡易に測定できるものである。
【０００４】
このコンクリートテストハンマーは、コンクリートの表面をハンマーにより所定強さで打撃することで変形したり破損したりすることを観察することでコンクリートの硬度を測定するのではなく、前述のように、単にコンクリート表面をハンマーでプランジャを介して打撃し、この際のプランジャに対する反発移動量を計測することでコンクリートの硬度を測定するため、簡易に硬度を測定できる反面、安定した正確な測定値を得にくい。
【０００５】
一方、鋼材の硬さ試験方法の一つにブリネル硬さ試験がある。
【０００６】
このブリネル硬さ試験とは、直径Ｄｍｍの鋼球をＰｋｇの荷重で被測定物（例えば試験片。）に押し込んだ際、この押し込みにより、深さｔｍｍ，直径ｄｍｍの圧痕が試験片に生じた場合に、Ｐ／（球と試験片の接触面積）（Ｎ／ｍｍ２）をブリネル硬さＨＢと定めて被測定物の硬さを測定するものである。
【０００７】
そして、このブリネル硬さ試験では、ブリネル硬度計なる専用の測定機器を用いて鋼材の硬度を測定する。
【０００８】
一般的なブリネル硬度計は、試料載置用のテーブルの上に硬度を測定したい試料を載せ、この試料を載せたテーブルを上昇させて前記試料の上方に設けた鋼球圧子に試料を接触させる。
【０００９】
この状態で、鋼球圧子を下方に向けて油圧ポンプにより加圧し、所定圧力となったところで加圧を止め、前記所定圧力のまま３０秒保持する。
【００１０】
その後、試料を載せたテーブルを下降させて鋼球圧子から試料を離し、被測定物の表面に生じた圧痕の直径ｄを読み取り用マイクロスコープで読み取り、また、圧痕の深さを計測し、この圧痕の直径ｄと深さとからブリネル硬さを求める。
【００１１】
即ち、このブリネル硬さ試験によれば、ブリネル硬度計を用いての鋼材の硬度測定は正確な数値が得られる反面、簡易に行えるとは言い難い。
【００１２】
本発明は、テストハンマーに、鋼材の硬さ試験方法の一つであるブリネル硬さ試験の原理を適用することで、測定が容易に実施できるとは言い難いブリネル硬度計を用いずに前記ブリネル硬さ試験の原理を利用して、コンクリートの正確な圧縮強度を簡易に計測することができるこれまでにないコンクリート非破壊検査法を提供することを目的としている。
【００１３】
【課題を解決するための手段】
添付図面を参照して本発明の要旨を説明する。
【００１４】
コンクリートの検査面１を打撃した際、この打撃箇所２での凹む範囲がコンクリートの圧縮強度に応じて広狭することを視認すべく打撃凹み範囲が変色あるいは着色するなど表出変化する記録紙３をこのコンクリート検査面１に付設し、このコンクリート検査面１の記録紙３を、一定の打撃力で打撃する打撃検査具４を用いて打撃し、前記記録紙３に表出した表出変化部５の大きさあるいは面積を観察若しくは測定してこのコンクリートの圧縮強度を測定することを特徴とするコンクリート非破壊検査法に係るものである。
【００１５】
また、前記打撃検査具４は、一定の打撃力でコンクリートの検査面１を打撃してその反発力によってコンクリートの圧縮強度を測定するコンクリート圧縮強度検査用非破壊検査具を採用したことを特徴とする請求項１記載のコンクリート非破壊検査法に係るものである。
【００１６】
また、前記記録紙３は、前記打撃凹み範囲が地色に対して変色して表出変化する記録紙としたことを特徴とする請求項１，２のいずれか１項に記載のコンクリート非破壊検査法に係るものである。
【００１７】
【発明の実施の形態】
好適と考える本発明の実施の形態（発明をどのように実施するか）を、図面に基づいてその作用効果を示して簡単に説明する。
【００１８】
コンクリートの検査面１に試験紙３を付設し、この試験紙３を介して前記コンクリート検査面１を打撃すると、この打撃によって、コンクリート検査面１の打撃箇所２が凹む。
【００１９】
この際、打撃箇所２にあたる記録紙３が、変色あるいは着色するなど表出変化することとなる。
【００２０】
即ち、打撃箇所２の凹み度合いに応じて記録紙３の表出変化部５（コンクリート検査面１と打撃検査具４との接触部位）の大きさあるいは面積が変化することとなり、この表出変化部５の大きさあるいは面積を観察若しくは測定することで、コンクリート検査面１の圧縮強度を測定できることとなる。
【００２１】
これにより、従来のように、被測定物に鋼球圧子を、油圧ポンプ等で所定圧力で所定時間押し当て、これにより生じた圧痕の直径と深さを直接測定せずとも、単に打撃検査具４により被測定物（コンクリート検査面１）を試験紙３を介して打撃し、この打撃により表出した表出変化部５の大きさあるいは面積を観察することで、コンクリート検査面１の圧縮強度を簡単に測定できることとなる。
【００２２】
しかも、表出変化部５は、打撃検査具４によるコンクリート検査面１への打撃によってこのコンクリート検査面１が実際に凹んだ範囲（大きさあるいは面積）を正確に表出したものであるため、この表出変化部５を観察若しくは測定することで、コンクリート検査面１の圧縮強度を正確に測定できることとなる。
【００２３】
従って、本発明は、打撃検査具４による打撃によって実際に凹んだ範囲（コンクリート検査面１と打撃検査具４との接触面積）を、試験紙３の表出変化部５により観察若しくは測定することで、測定を容易に行えるとは言い難いブリネル硬度計を用いずにブリネル硬さ試験の原理を利用でき、よって、正確な硬度測定を簡単に行うことができる極めて実用性に秀れた画期的なコンクリート非破壊検査法となる。
【００２４】
また、例えば、前記打撃検査具４は、一定の打撃力でコンクリートの検査面１を打撃してその反発力によってコンクリートの圧縮強度を測定するコンクリート圧縮強度検査用非破壊検査具を採用すれば、既存のコンクリート圧縮強度検査用非破壊検査具を用いて一層簡易に硬度測定を行うことができ、また、一定の打撃力でコンクリート検査面１を例えば複数箇所打撃できるため、精度の高い測定が行えるなど、一層実用的となる。
【００２５】
また、例えば、前記記録紙３は、前記打撃凹み範囲が地色に対して変色して表出変化する記録紙とすれば、一見してコンクリート検査面１の凹み範囲（コンクリート検査面１と前記打撃検査具４との接触面積）を視認でき、よって、コンクリート検査面１の凹み範囲（表出変化部５）が見やすいために、より正確に前記表出変化部５の大きさあるいは面積を観察若しくは測定してコンクリート検査面１の圧縮強度をより一層確実且つ簡易に測定できることとなるなど、一層実用的となる。
【００２６】
【実施例】
図面は本発明の一実施例を図示したものであり、以下に説明する。
【００２７】
本実施例は、鋼材の硬さ試験に用いられているブリネル硬さ試験の原理をテストハンマー試験に適用したもので、更に精度が良い新しい非破壊検査法としてテストハンマー硬さによるコンクリートの圧縮強度試験法を提案するものである。
【００２８】
即ち、コンクリートの検査面１を一定の打撃力で打撃する打撃検査具４を用いて打撃した際、この打撃箇所２での凹む範囲がコンクリートの圧縮強度に応じて広狭することを視認すべく打撃凹み範囲が変色あるいは着色するなど表出変化する記録紙３をこのコンクリート検査面１に付設し、このコンクリート検査面１の記録紙３を、前記打撃検査具４を用いて打撃し、前記記録紙３に表出した表出変化部５の大きさあるいは面積を観察若しくは測定してこのコンクリートの圧縮強度を測定する構成としている。
【００２９】
具体的には、前記打撃検査具４は、一定の打撃力でコンクリートの検査面１を打撃してその反発力によってコンクリートの圧縮強度を測定するコンクリート圧縮強度検査用非破壊検査具を採用した構成としている。
【００３０】
更に具体的には、本実施例では、前記打撃検査具４として、筒状の本体６内にハンマー体７をこの本体６の長さ方向に摺動自在に設け、このハンマー体７をスプリング８の弾性復帰力で、本体６に突出動自在に設けたコンクリート打撃用のプランジャ９に打撃し、この打撃によるハンマー体７の反発移動量によってコンクリートの硬度を測定する非破壊式のコンクリートテストハンマーを採用している。
【００３１】
この非破壊式のコンクリートテストハンマーについて更に述べれば、本体６の先端部には、図１５に示すように、この本体６に対して長さ方向に突出動自在なプランジャ９を設けた構成としている。
【００３２】
また、本体６内の長手方向、具体的には軸方向にはガイド軸１０を設け、このガイド軸１０の先端部をプランジャ９の基端部に設けた係合孔に遊嵌した構成としている。
【００３３】
ガイド軸１０にはハンマー体７をこのガイド軸１０に沿って摺動自在に設けた構成としている。
【００３４】
また、本体６の先端内部には、リング状の金具で構成されたスプリング取付体１４を配設し、このスプリング取付体１４にスプリング８の一端部を付設し、このスプリング８の他端部をハンマー体７の先端部に付設することで、ハンマー体７を本体６の先端方向に向けて弾圧付勢した構成としている。
【００３５】
また、ガイド軸１０の基端部には、プランジャ９，ガイド軸１０及びハンマー体７を本体６の長さ方向にガイドするガイド板１１を設けた構成としている。
【００３６】
即ち、このガイド板１１は、外縁部の所定位置に略対向状態で切り欠き溝（図示省略）を設け、一方、この切り欠き溝に対向し得る本体６の内面所定位置には、長さ方向にガイド凸条（図示省略）を設けて、ガイド板１１がガイド凸条に沿ってスライド移動することで、プランジャ９，ガイド軸１０及びハンマー体７を本体６の長さ方向に真っすぐに摺動できる構成としている。
【００３７】
また、このガイド板１１と本体６の基端との間にはスプリング１２を介装し、ガイド板１１を本体６の先端方向に弾圧付勢した構成としている。
【００３８】
また、ガイド板１１には、逆Ｌ字形の係止レバー１５を係止ピン１６によって回動自在に軸着した構成とし、この係止レバー１５の一端部に、前記ハンマー体７の基端部に設けた掛止部２０に掛止係止し得る係止爪１７を形成し、他端部に、係止爪１７の掛止部２０への掛止係止状態を解除する解除部１８を設けた構成とし、この係止レバー１５は、解除部１８近傍に設けたスプリング１９によって、係止爪１７が掛止部２０に係止する方向に弾圧付勢した構成としている。
【００３９】
また、本体６の基端中央には、係止レバー１５に当接して掛止部２０に係合係止した係止爪１７を係止解除するための解除ボルト２１を本体６の先端側に向けて螺着した構成としている。即ち、解除ボルト２１に、係止爪１７で掛止部２０を係止した係止レバー１５を当接した際、係止レバー１５が前記解除ボルト２１により押動されることで係止レバー１５が係止ピン１６を支点に回動し、これにより、ハンマー体７の掛止部２０に掛止係止した係止爪１７を解除するように構成している。
【００４０】
本体６の外面部には、その長さ方向に長窓２２を形成し、この長窓２２にポテンションメータ２３を付設した構成としている。
【００４１】
また、本体６の内面部には、前記長窓２２に沿ってスライド杆２４を設け、このスライド杆２４に前記ポテンションメータ２３に記載された数値を指示する指示片２５をスライド自在に設けた構成としている。
【００４２】
また、この指示片２５は、その端部を本体６の先端側内方へ突出した構成とし、ハンマー体７がプランジャ９を打撃して反発した際、ハンマー体７の外面部に設けた係合段部２９に前記指示片２５の突出端部が係合することで前記指示片２５を押し上げ、この押し上げられた指示片２５が示すポテンションメータ２３の数値がコンクリート検査面１の硬度となるように構成している。尚、押し上げられた指示片２５は、硬度測定後にプランジャ９を本体６から突出動させる際に、このプランジャ９及びプランジャ９に遊嵌したガイド軸１０と共に本体６の先端側へ移動するガイド板１１の外縁部に当接することで、零の値を示す部位まで押し下げられる構成となっている。
【００４３】
尚、図中符号３３は、ガイド板１１，ガイド軸１０，ハンマー体２及びプランジャ４を所定位置に保持し得るストッパーを示している。
【００４４】
前記記録紙３は、前記打撃凹み範囲が地色に対して変色して表出変化する記録紙とした構成としている。
【００４５】
具体的には、記録紙３は、図１５に示すように、予め打撃箇所を表示した打撃位置表示紙３Ａと、この打撃位置表示紙３Ａの下面とコンクリート検査面１との間に敷設され、前記打撃位置表示紙３Ａの打撃位置表示箇所を前記コンクリートテストハンマーにより打撃した際、前記打撃により凹むコンクリート検査面１の凹み具合に応じて前記打撃位置表示箇所の裏面に前記表出変化部５を形成するカーボン紙（図示省略）とから成る構成としている。これにより、打撃位置表示紙３Ａの打撃表示箇所をコンクリートテストハンマーで打撃すると、コンクリートテストハンマーのプランジャ９とコンクリート検査面１との接触部位（接触面積）、即ち、プランジャ９の打撃により凹んだコンクリート検査面１の凹み部位（凹み面積）がカーボン紙により着色することになる。
【００４６】
尚、本実施例では、記録紙３を、前記打撃位置表示紙３Ａとカーボン紙とから成る構成としたが、コンクリートテストハンマーでコンクリート検査面１を打撃した際、この打撃により凹んだ範囲を変色あるいは着色するなど表出変化させ得る構成であれば、適宜採用しても良い。
【００４７】
本実施例では、コンクリートの圧縮強度を測定する前に、予め、低強度用のテストアンビルによりコンクリートテストハンマーの検定を行うことで、より正確な硬度測定を行えるようにしている。
【００４８】
即ち、低強度用のテストアンビルを使用し、コンクリートの圧縮強度を測定する測定日ごとにテストハンマーの基準値を測定してコンクリートの反発値を較正することにより、前記コンクリートの圧縮強度を一層正確に測定することができる。
【００４９】
次に、本実施例の実験例について述べる。
【００５０】
試験概要
本実験例は、コンクリートテストハンマーによるコンクリート（供試体）検査面１の打撃面積を測定するもので、このときテストハンマー硬さＨＴを、荷重Ｐ／テストハンマーのプランジャと供試体の接触面積（Ｎ／ｍｍ２）と定める（図１参照）。
【００５１】
接触面積は、前述のように、供試体検査面１に記録紙３を貼り、この記録紙３を介して供試体検査面１をテストハンマーで打撃することで測定する。
【００５２】
供試体は、曲げ供試体、柱部材及び床部材を採用し、表１に示す強度が異なる４配合のレディーミクストコンクリートを用いて、養生条件を次のように変化させて作製した（カッコ内は、試験材齢）。
【００５３】
曲げ供試体：５日間湿潤＋空気中（７日、１４日、２１日、２８日、３５日、４２日、４９日、５７日の８材齢），同後水中（５７日の１材齢）の２種類
【００５４】
柱部材：５日間湿潤＋空気中の１種類（７日、２８日、４９日の３材齢）
【００５５】
床部材：空気中、膜養生剤６５ｇ／ｍ２塗布養生、膜養生剤１３０ｇ／ｍ２塗布養生、５日間湿潤＋空気中の４種類（７日、２８日、４９日の３材齢）
【００５６】
【表１】
2005030819.tif 000003
【００５７】
尚、本実施例では、曲げ供試体は高さ１５ｃｍ×１５ｃｍ×５３ｃｍの大きさのもの、柱部材は高さ６０ｃｍ×５０ｃｍ×２０ｃｍの大きさのもの、床部材は高さ２０ｃｍ×６０ｃｍ×５０ｃｍの大きさのものを使用している。
【００５８】
測定箇所は、曲げ供試体の場合：左右２箇所、柱部材の場合：上部、中部、下部の左右各２箇所、床部材の場合：４種類の各養生部の左右２箇所とし、それぞれから左右２個のコアを採取して圧縮強度を測定して、平均値からコア圧縮強度を求めた。
【００５９】
コンクリートテストハンマーには、衝撃エネルギーが２．２０７Ｎｍを２機種（ハンマー▲１▼、ハンマー▲２▼）、０．７４Ｎｍを１機種（ハンマー▲３▼）使用した。
【００６０】
試験結果と考察
１  テストハンマー硬さの測定法
テストハンマー硬さ試験は、記録紙をコンクリート面に貼り、テストハンマーによる反発度の測定と同時にテストハンマーによるコンクリート表面の打撃面積を、測定（本実験では２０点）するものである。記録紙３の画像は、図２に示すように、コンクリート表面（供試体）の打撃部が黒く求められ（接触面積）、凹部は白抜きで現される。この画像から、最大径，楕円面積（最大径とこの直角方向径とから算出）、接触面積、空隙率［（楕円面積−接触面積）／（楕円面積）］を高精度画像処理システムにより測定し、テストハンマー硬さを定めた。
【００６１】
記録紙３の厚さ（紙厚）と反発度，接触面積との関係は、それぞれ図３、図４に示す通りである。即ち、紙厚の増加に伴い、反発度，接触面積のいずれも増加する傾向が認められるが、一方、紙厚が薄すぎる場合、記録紙３が破損することから、本実験例では紙厚を０．１０ｍｍとした。
【００６２】
２  圧縮強度との関係
コア圧縮強度（７〜５７日の８材齢）と反発度との関係は、打撃方向の補正及びアンビルの補正を行い、図５に示す。これに対し、テストハンマー硬さを定めるため、同様に打撃方向の補正を図６に示すように行い、コア圧縮強度と最大径、楕円面積、接触面積、空隙率、（１／楕円面積）との関係を、それぞれ図７〜図１１に示す。
【００６３】
反発度、（１／楕円面積）が増加するほど、最大径，楕円面積，接触面積、空隙率が減少するほどコア圧縮強度が増加する関係が認められ、（１／楕円面積）との相関性が良い。床部材（上面）は、柱部材に比べると、ブリーディングによって多孔質になり楕円面積・空隙率が高く測定され、コア圧縮強度が低くなる傾向が認められる。
【００６４】
また、楕円面積は、反発度３０程度以下の低強度になるほど大きく測定される関係（図１２参照）があり、低強度域の反発度の鈍感性が補完される。
【００６５】
これらの試験結果から、テストハンマー硬さＴｋを（１／楕円面積）と定義し、反発度ＨＡと共にコア圧縮強度ＦＣ（Ｎ／ｍｍ２）との関係を、各テストハンマーごとに重回帰分析（変数増減法、Ｆｉｎ＝Ｆｏｕｔ＝２．０）で求めた結果、式（１）〜（３）及び図１３が得られた（ｎ：データ数，Ｒ：重相関係数，式の下段のカッコ内はｔ値）。
【００６６】
2005030819.tif 000004
【００６７】
2005030819.tif 000005
【００６８】
2005030819.tif 000006
【００６９】
いずれもＴｋ及びＨＡの複合式で表され、これらの単回帰式より相関性が良くなっている。さらに、ＨＡ・Ｔｋ（反発度／楕円面積）とコア圧縮強度との関係を、各テストハンマーごとに求めると図１４に示すとおりであり、式（４）〜（６）が得られた。
【００７０】
2005030819.tif 000007
【００７１】
2005030819.tif 000008
【００７２】
2005030819.tif 000009
【００７３】
こちらの単回帰式は、コア圧縮強度との関係式として最も相関性が良く、精度が向上している。
【００７４】
上記実験例により、テストハンマー硬さによるコンクリートの圧縮強度試験法は、テストハンマー試験による反発値と同時に測定され、構造物中のコンクリートの非破壊検査法として実用されることが検証された。
【００７５】
【発明の効果】
本発明は上述のように構成したから、打撃検査具による打撃によって実際に凹んだ範囲（コンクリート検査面と打撃検査具との接触面積）を、試験紙の表出変化部により観察若しくは測定することで、測定を容易に行えるとは言い難いブリネル硬度計を用いずにブリネル硬さ試験の原理を利用でき、よって、正確な硬度測定を簡単に行うことができるこれまでにない極めて実用性に秀れた画期的なコンクリート非破壊検査法となる。
【００７６】
また、請求項２記載の発明においては、既存のコンクリート圧縮強度検査用非破壊検査具を用いて一層簡易に硬度測定を行うことができ、また、一定の打撃力でコンクリート検査面を例えば複数箇所打撃できるため、精度の高い測定を行うことができる極めて実用性に秀れた画期的なコンクリート非破壊検査法となる。
【００７７】
また、請求項３記載の発明においては、一見してコンクリート検査面の凹み範囲（コンクリート検査面と前記打撃検査具との接触面積）を視認でき、よって、コンクリート検査面の凹み範囲（表出変化部）が見やすいために、より正確に前記表出変化部の大きさあるいは面積を観察若しくは測定してコンクリート検査面１の圧縮強度をより一層確実且つ簡易に測定することができる極めて実用性に秀れた画期的なコンクリート非破壊検査法となる。
【図面の簡単な説明】
【図１】本実験例の硬度測定方法を示す説明図である。
【図２】本実験例の打撃により記録紙が表出変化したことを示す説明図である。
【図３】本実験例の試験紙の紙厚と反発度との関係を示す説明図である。
【図４】本実験例の試験紙の紙厚と、プランジャ及びコンクリート検査面の接触面積との関係を示す説明図である。
【図５】本実験例の反発度とコア圧縮強度との関係を示す説明図である。
【図６】本実験例の鉛直方向と水平方向の楕円面積との関係を示す説明図である。
【図７】本実験例の最大径とコア圧縮強度との関係を示す説明図である。
【図８】本実験例の楕円面積とコア圧縮強度との関係を示す説明図である。
【図９】本実験例の接触面積とコア圧縮強度との関係を示す説明図である。
【図１０】本実験例の空隙率とコア圧縮強度との関係を示す説明図である。
【図１１】本実験例の（１／接触面積）とコア圧縮強度との関係を示す説明図である。
【図１２】本実験例の反発度と楕円面積との関係を示す説明図である。
【図１３】本実験例の測定値と計算値との関係を示す説明図である。
【図１４】本実験例の（反発度／楕円面積）とコア圧縮強度との関係を示す説明図である。
【図１５】本実施例の硬度測定状態を示す説明図である。
【符号の説明】
１  コンクリート検査面
２  打撃箇所
３  記録紙
４  打撃検査具
５  表出変化部
【図１】
2005030819.tif 000010
【図２】
2005030819.tif 000011
【図３】
2005030819.tif 000012
【図４】
2005030819.tif 000013
【図５】
2005030819.tif 000014
【図６】
2005030819.tif 000015
【図７】
2005030819.tif 000016
【図８】
2005030819.tif 000017
【図９】
2005030819.tif 000018
【図１０】
2005030819.tif 000019
【図１１】
2005030819.tif 000020
【図１２】
2005030819.tif 000021
【図１３】
2005030819.tif 000022
【図１４】
2005030819.tif 000023
【図１５】
2005030819.tif 000024